側地の内部に入れるための防寒衣料用中綿であって、前記中綿は少なくとも2層が直接積層され、1層はソフト層、他層はハード層であり、前記ソフト層の繊維重量比はハード層の繊維重量比以下であり、前記ハード層を構成する繊維の繊度はソフト層を構成する繊維の繊度よりも太い繊維が含まれていることを特徴とする防寒衣料用中綿。前記ソフト層を構成する繊維は繊度4dtex以下で構成されており、ハード層を構成する繊維は繊度6dtex以上のものが含まれている請求項1に記載の防寒衣料用中綿。前記ソフト層とハード層の繊維重量比は、ソフト層:ハード層=1:1~4である請求項1又は2に記載の防寒衣料用中綿。前記中綿は、表面からバインダーが吹きつけられることにより、ハード層には相対的に多量のバインダーが存在し、ソフト層には相対的に少量のバインダーが存在している請求項1~3のいずれかに記載の防寒衣料用中綿。前記ハード層とソフト層はバインダーにより一体化している請求項1~4のいずれかに記載の防寒衣料用中綿。前記中綿の目付けは、20~200g/m2の範囲である請求項1~5のいずれかに記載の防寒衣料用中綿。側地の内部に請求項1~6のいずれかに記載の中綿を入れた防寒衣料であり、前記中綿は内側にハード層が配置され、外気側にソフト層が配置されていることを特徴とする防寒衣料。前記側地と中綿はキルト縫いされている請求項7に記載の防寒衣料。本発明は、前記従来の問題を解決するため、激しいスポーツをして汗をかいたり雨に濡れて液体の水分が浸透した場合であっても、膨らみ感と保温性を保持できる防寒衣料用中綿及びこれを含む防寒衣料を提供する。本発明の防寒衣料用中綿は、側地の内部に入れるための防寒衣料用中綿であって、前記中綿は少なくとも2層が直接積層され、1層はソフト層、他層はハード層であり、前記ソフト層の繊維重量比はハード層の繊維重量比以下であり、前記ハード層を構成する繊維の繊度はソフト層を構成する繊維の繊度よりも太い繊維が含まれていることを特徴とする。本発明の防寒衣料は、側地の内部に前記の中綿を入れた防寒衣料であり、前記中綿は内側にハード層が配置され、外気側にソフト層が配置されていることを特徴とする。本発明は、激しいスポーツをして汗をかいたり雨に濡れて液体の水分が浸透した場合であっても膨らみ感と保温性を保持できる防寒衣料用中綿及びこれを含む防寒衣料を提供できる。これはハード層によってヘタリを防止し、膨らみ感を保持し、デッドエア対流のない空気を溜め込んで保温性を保持し、ソフト層により全体を柔らかくし、デッドエアを細分化し、ハード層の蓋の役目をすることにより熱が外部に逃げるのを防止する効果がある。本発明の中綿は少なくとも2層積層され、1層はソフト層、他層はハード層である。ハード層によってヘタリを防止し、膨らみ感を保持し、デッドエア対流のない空気を溜め込んで保温性を保持し、ソフト層により全体を柔らかくし、デッドエアを細分化し、ハード層の蓋の役目をすることにより熱が外部に逃げるのを防止する。ソフト層の繊維重量比はハード層の繊維重量比以下であり、ハード層を構成する繊維の繊度はソフト層を構成する繊維の繊度よりも太い繊維が含まれている。ソフト層の繊維重量比はハード層の繊維重量比以下であるのは、ソフト層を構成する繊維の繊度はハード層を構成する繊維の繊度よりも細いことから少量で済むこと及びソフト層により全体を柔らかくし、デッドエアを細分化し、ハード層の蓋の役目をすることから同量以下でよい。ソフト層を構成する繊維は繊度4dtex以下で構成されており、ハード層を構成する繊維は繊度6dtex以上のものが含まれていることが好ましい。これにより、ヘタリ防止などの前記ハード層の機能と、ハード層の蓋の役目などの前記ソフト層機能の両方をさらに好ましく両立できる。前記において、ハード層の構成繊維を100重量としたとき、繊度6dtex以上の繊維は30重量以上であることが好ましい。ソフト層の繊度は0.01~4dtexの繊維が好ましく、さらに好ましくは0.1~3.5dtexである。1dtex未満の極細繊維はエレクトロスピニングによって得ることができる。あるいは分割型複合繊維を分割しても得られる。ソフト層とハード層の繊維重量比は、ソフト層:ハード層=1:1~4が好ましく、さらに好ましくは1:1.2~3.8である。この範囲であれば、さらに好ましいヘタリを防止と全体を柔らかくし、デッドエアを細分化し、熱が外部に逃げるのを防止できる。前記のように直接積層された中綿は、表面からバインダーを吹きつけることにより、ハード層には相対的に多量のバインダーが存在し、ソフト層には相対的に少量のバインダーが存在することになる。バインダー付与により、ハード層はさらに反発性が高くなり、ソフト層の柔らかさを阻害せずに結合できる。バインダーは細かいキルトの場合はとくに必要ないが、粗いキルトやキルトがない場合はバインダーを付与するのが形態安定性のために好ましい。バインダーを付与する場合は、ハード層とソフト層はバインダーにより直接一体化される。これにより、さらに好ましいハード層によるヘタリを防止と、膨らみ感の保持と、デッドエア対流のない空気を溜め込んで保温性を保持し、ソフト層により全体を柔らかくし、デッドエアを細分化し、ハード層の蓋の役目をすることにより熱が外部に逃げるのを防止する機能を高めることができる。バインダーの重量は繊維の重量に対して、5~50が好ましく、7~35が更に好ましい。バインダーとしては、例えば、アクリル系、エチレン-酢酸ビニル共重合体系、ポリ酢酸ビニル系、ポリ塩化ビニル系、合成ゴム系、ポリウレタン系、ポリエステル系、或はこれらに架橋剤を添加したものなどが好適である。これらの中でも、アクリル系のバインダーは、中綿の構成繊維として好適であるポリエステル繊維との接着性及び耐水性に優れ、しかも柔軟な樹脂皮膜を形成でき、風合いを損なわないので、特に好適である。バインダーはスプレーで吹き付けるのが好ましい。中綿の目付けは20~200g/m2の範囲が好ましく、さらに好ましくは40~120g/m2である。この範囲であれば、汗をかくようなスポーツをする際の運動機能を低下させるおそれはない。目付けが高くなるほど機能性は高まるが、製品での重量が増えるため、体への負担が増え、運動機能を低下させるので、上記の範囲内が好ましい。また、目付けが低くなりすぎると、製品での膨らみ感が乏しくなり、外観の魅力が損なわれるため、上記の範囲内が好ましい。中綿はソフト層もハード層も合成繊維とするのが好ましい。合成繊維であれば汗をかいたり水に濡れても形態は安定し膨らみ感を保持でき保温性も良好である。合成繊維は長繊維でもよいし短繊維でも良い。短繊維を用いる場合は、カードウェブを使用するのか好ましい。繊維素材はポリエステル、ポリプロピレン、ポリ乳酸などがあるが、濡れたときのコシの強さと疎水性からポリエチレンテレフタレートPET繊維が好ましい。本発明の防寒衣料の中綿は内側にハード層が配置され、外気側にソフト層が配置されている。これにより、ハード層によってヘタリを防止し、膨らみ感を保持し、デッドエア対流のない空気を溜め込んで保温性を保持し、ソフト層により全体を柔らかくし、デッドエアを細分化し、ハード層の蓋の役目をすることにより熱が外部に逃げるのを防止する。防寒衣料の表地としては、例えばタフタ、ツイル、サテン、シャンタン、高密度織物などがあり、この中でもシャンタンは表面変化があり、高密度織物であれば通気性が少なく保温性が良い、綿抜けがし難いなどの利点があり好ましい。裏地としては、例えばタフタ、ツイル、サテンなどがあり、この中でもタフタ、ツイルであれば、厚さが薄く、またすべりが良いなどの利点があり好ましい。側地表地及び裏地の表面からキルト縫いするのが好ましい。キルト縫いは常法によって行うことができる。キルト縫いにより、激しい運動をしても中綿の片寄りは防止される。キルト縫いをする場合は、キルト間隔は20~200mmが好ましい。キルトの形状は、ボーダー型、ボックス型、ダイヤ型などどのような物でも良い。次に図面を用いて説明する。図1は本発明の一実施例における中綿の模式的断面図である。中綿3はソフト層1とハード層2の少なくとも2層が直接積層されている。ソフト層1の繊維重量比はハード層2の繊維重量比以下であり、ソフト層1を構成する繊維の繊度はハード層2を構成する繊維の繊度よりも細い。図2は本発明の一実施例における防寒衣料の模式的断面図である。この防寒衣料7は側地表地4及び裏地5の内部に中綿3が充填されており、内側肌側にハード層2が配置され、外気側にソフト層1が配置されている。6a~6cはキルト部である。以下実施例により本発明を具体的に説明する。なお本発明は下記の実施例に限定されるものではない。<測定方法>1.放熱性KES精密迅速物性測定装置サーモラボII保温性評価ΔT=20°C初期Aと家庭洗濯10回乾燥後Bの評価をした。2.厚みJISL1096準拠して、下記の状態の試料の厚みを評価した。A初期B荷重1.5kgf、2時間C荷重除去5分後D洗濯10回脱水後E家庭洗濯10回乾燥後F温度70°C、相対湿度95RH、96時間後3.反発性LCKES圧縮試験機G5圧縮性評価初期実施例1ソフト層としてミツボシコーポレーション社製、商品名SIFPET繊維、繊度:2dtex繊維長51mm、繊度:1dtex繊維長51mm、繊度:2.2dtex繊維長51mmのカードウェブ40重量と、ハード層としてミツボシコーポレーション社製、商品名ZCPPET繊維、繊度:3.3dtex繊維長51mm、6.7dtex繊維長51mmのカードウェブ60重量を積層し、ハード層の表面から酢酸ビニル系バインダーをスプレーで1m2当たり8g乾燥重量吹き付けてソフト層とハード層を貼り付けた。この中綿は図1に示すとおりであった。この中綿を中綿重量が100g/m2となるようにPETフィラメント製織物目付け40g/m2の側地に充填した。このとき、内側肌側にハード層を配置し、外気側にソフト層を配置した。その後50mm間隔でボーダー型のキルト縫いした。防寒衣料サンプルの大きさは、タテ250mm、ヨコ250mmの正方形とした。断面は図3に示すとおりである。比較例1アウトドア市場で定評のある中綿として、市販のアルバニー社製、商品名プリマロフト単独使用した以外は実施例1と同様に防寒衣料サンプルを作成した。比較例2双日社製、商品名WGD600FPダウン6.3gを単独使用した以外は実施例1と同様に防寒衣料サンプルを作成した。以上の結果をまとめて表1~3及び図3~5に示す。表1及び図3は実施例1と比較例1~2の防寒衣料サンプルの放熱性比較結果数値が低いほど良好、表2及び図4は評価結果数値が高いほど良好、表3及び図5は反発性評価結果数値が高いほど良好を示す。表1及び図3から明らかなとおり、実施例1品は比較例1品より放熱量が低く、保温性が高く、洗濯後の実施例1品は洗濯後の比較例2品ダウンより放熱量が低く、保温性が高いことがわかる。洗濯後に実施例1品と比較例1品の放熱量がやや低下したのは、中綿が洗濯によって揉まれて開繊されたことが原因と考えられる。これに対して比較例2品ダウンは洗濯により固まりができ、膨らみが低下し、放熱性が上がったと思われる。表2及び図4から実施例1品は比較例1品より厚みがあること、洗濯脱水後は比較例2品ダウンに比べて実施例1品は大幅に厚みが高いことがわかる。比較例2品ダウンは洗濯脱水後、水を含んでいるため、膨らみが無くなっていることがわかる。ダウン100使いは水で濡れると膨らみがなくなり保温機能を発揮できないことが確認できた。反発性LC直線性は、サンプル試料を垂直方向から圧縮したときのハリ、コシの程度を示すものである。数値が大きいほどハリ、コシがあり、反発性を示すデータとして扱うことができる。実施例1品は比較例2品よりは高く、ダウンよりやや低いがほぼ同等等レベルであった。以上から、実施例1品は保温性と膨らみのバランスから比較例2品より優れていた。また、実施例1品は洗濯脱水後も厚みは変らず、空気層保温層を維持できること、及び洗濯を繰り返しても形態安定性がある。これによりスポーツをして汗をかいてもその都度洗濯することができ、イージーケア性が高いことが確認できた。実施例2実施例1の中綿と側地を用い、防寒ジャケットを縫製した。このとき、中綿は内側肌側にハード層を配置し、外気側にソフト層を配置した。キルト幅は50mmとし、キルト方向は丈と垂直横方向とした。このジャケットを着てジョギングをした。下着シャツにポリエステルニット製Tシャツを着、その上に前記ジャケットを着用した。外気温5~10°Cの冬季、1月間毎日連続着用し、下着も前記ジャケットも汗で濡れる程度の運動量のジョギングをした。この結果、汗で濡れても膨らみ感と保温性は保持されており、寒さを感じることはなく、ジョギングを止めてしばらくすると乾燥し、汗による冷感も感じられなかった。この性質は毎日洗濯を繰り返して着用しても変らなかった。洗濯によって形態も変らなかった。実施例3実施例1において、ソフト層の目付けを40g/m2とし、ハード層を表4に記載した目付けとした以外は同様に実験した。このときの厚みと放熱量も表4にまとめて示す。表4は放熱量が小さくなるほど保温性が高いことを表している。ハード層の目付けが160gm2以上になっても厚みがそれほど変わらないため、デットエアの量が殆んど変わらず、放熱量に変化が無く、保温性が変わらない。そのため、160gm2以上では保温性は高まらず、製品重量が重くなる。厚みについては、厚みがあるほど、製品としての見栄えが良くなる。これはダウンのような膨らみ感があるからである。ハード層の目付けが40gm2未満では柱としての役割を果たせないため、厚みが出ない。そのため、40gm2未満は好ましくない。